(57)【要約】【課題】  変換効率が高く、高輝度化に対応しやすい色変換膜を使用して、高輝度の発光装置を得ることを課題とする。【解決手段】  発光層５を含む少なくとも１層の有機薄膜層を、陰極（反射性電極）３と陽極（透明電極）４との間に挟持させた有機ＥＬ素子２を発光素子とし、この素子２の光取り出し面側に、発光素子２が発する光を波長の異なる光に変換する蛍光色素を含む色変換膜８Ｇ，８Ｒが設けられており、この色変換膜８Ｇ，８Ｒが多孔質体、とくに発泡体で構成されていることを特徴とする発光装置。【選択図】  図１
2005327658.tif 000002
【特許請求の範囲】
【請求項１】
発光素子が発する光を波長の異なる光に変換する蛍光色素を含む色変換膜において、この色変換膜の構成材を多孔質体としたことを特徴とする色変換膜。
【請求項２】
多孔質体は、発泡体である請求項１に記載の色変換膜。
【請求項３】
発泡体は、原料樹脂に超臨界流体を含浸させ、圧力を急激に開放して作製される、微細気泡を有する樹脂発泡体である請求項２に記載の色変換膜。
【請求項４】
発光層を含む少なくとも１層の有機薄膜層を陰極と陽極との間に挟持させた有機エレクトロルミネッセンス素子を発光素子とし、この素子の光取り出し面側に、請求項１〜３のいずれかに記載の色変換膜が設けられていることを特徴とする発光装置。
【請求項５】
請求項４に記載の発光装置を具備したことを特徴とする面光源。
【請求項６】
請求項４に記載の発光装置を具備したことを特徴とする表示装置。
【発明の詳細な説明】
【技術分野】
【０００１】
本発明は、有機エレクトロルミネッセンス（以下、ＥＬという）素子などに組み込まれる色変換膜に関し、またこの色変換膜を備えた発光装置と、さらにこの発光装置を備えた面光源および表示装置とに関するものである。
【背景技術】
【０００２】
電極間に発光層を設け、電気的に発光を得るＥＬ素子や発光ダイオードは、ディスプレイ表示装置としての利用はもちろんのこと、平面型照明、光ファイバー用光源、液晶ディスプレイ用バックライト、液晶プロジェクタ用バックライトなどの各種光源としても、盛んに研究開発が進んでいる。とくに、有機ＥＬ素子は、発光効率、低電圧駆動、計量、低コストという点ですぐれており、近年、注目を浴びている。
【０００３】
有機ＥＬ素子は、互いに対向する透明電極である陽極と反射性電極である陰極との間に有機発光層を挟持しており、またこの発光層と電極との間には、必要に応じて、正孔輸送層や電子輸送層などの有機物からなる電荷輸送帯域が介在されることもあり、この場合、電極間には発光層を含む複数の有機薄膜層が介在されることになる。
このような有機ＥＬ素子に関し、現在では、フルカラー表示装置への適用が検討されている。このフルカラー表示を行うためには、表示装置として、赤色、緑色、青色の三原色の発光を微細に配列しなければならない。
【０００４】
フルカラー化の方法としては、赤色、緑色および青色の三色の発光源を並設して三色の画素を構成する三色独立法がある（特開昭５７−１５７４８７号公報、特開昭５８−１４７９８９号公報、特開平３−２１４５９３号公報など参照）。
また、白色光源の光取り出し側に赤色、緑色および青色の三種類のカラーフィルタを配置して、白色光を三色の画素にわけるカラーフィルタ法もある（特開平１−３１５９８８号公報、特開平２−２７３４９６号公報、特開平３−１９４８９５号公報など参照）。
さらに、青色光源の光取り出し側に色変換膜を設け、青色光を赤色光や緑色光に変換して多色化する色変換法もある（特許文献１参照）。
【０００５】
これらのうち、三色独立法では、発光色の異なる三種類の有機発光材料を用いて三原色の発光源をそれぞれ作製しなければならない。しかし、有機物は水分に弱く、湿式のパターニングにより発光層を含む有機薄膜層を微細なパターンに加工することは困難であるため、高精細のディスプレイが簡単に得られなかった。
また、カラーフィルタ法は、光源が白色のみであるため、有機薄膜層に対する微細なパターン加工が不要であり、容易に作製できる利点があるが、カラーフィルタを用いて白色光から各色の光を取り出すことから、有機ＥＬ素子の発光を部分的にしか利用できない。このため、光の取り出し効率が低くなり、得られる各色の輝度が白色光源の輝度よりも著しく低くなるという問題があった。
【０００６】
色変換法は、カラーフィルタ法と同様に、光源が青色の一種類のみでよいため、パターニングを容易化できるうえ、色変換膜を用いるため、カラーフィルタ法よりも高効率に多色化できる。すなわち、色変換膜は、蛍光色素を含有する膜であって、光源の青色光によって励起された色素の蛍光により赤色や緑色の発光を得るため、白色光から各色の光を分け取るカラーフィルタ法と比較して、輝度の損失が少ない。
【特許文献１】特開平３−１５２８９７号公報
【発明の開示】
【発明が解決しようとする課題】
【０００７】
しかしながら、上記の色変換法によると、カラーフィルタ法よりは輝度の低下を抑制できるものの、色変換による輝度の損失は免れないことから、変換効率をさらに一層高めた色変換膜の実現には、対応できなかった。
本発明は、上記の実情に鑑み、なされたものであり、変換効率が高く、高輝度化に対応しやすい色変換膜と、この色変換膜を備えた発光装置、またこの発光装置を備えた面光源および表示装置を提供することを課題としている。
【課題を解決するための手段】
【０００８】
固体内部で発生または変換された光が発光素子外部へ取り出される取り出し効率ηは、古典光学の法則により決まり、屈折率ｎの媒体から空気中へ通過する光量と発生した全光量の比から、つぎの式（１）で表される。
η＝１−（ｎ2 −１）1/2 ／ｎ      …  （１）
媒体としてのガラスや樹脂の屈折率は、通常１．５〜１．６であるため、取り出し効率ηは、０．２程度となる。つまり、ガラス板や樹脂層を介して取り出される光の割合は、２割程度であり、残りの８割の光がロスとなっている。
【０００９】
これに対し、上記媒体の屈折率をできるだけ低下させる、たとえば、ｎ＝１．３に低下できると、取り出し効率ηは０．４程度に、またｎ＝１．１に低下できると、ηは０．６程度となり、かなりの割合の光を取り出せるようになる。
本発明者らは、このような観点から、色変換膜を介した光の取り出し効率を高めるためには、色変換膜自体の屈折率をできるだけ低下させればよいものと考え、これを実現する具体的な手段につき、鋭意検討を続けた結果、色変換膜を多孔質構造とすると、その構造内に空気が存在することで、膜全体としての屈折率が大きく低下し、これにより光の取り出し効率が高められ、結果として、変換効率が高く、高輝度化に対応しやすい色変換膜が得られることを知り、本発明を完成するに至った。
【００１０】
すなわち、本発明は、発光素子が発する光を波長の異なる光に変換する蛍光色素を含む色変換膜において、この色変換膜の構成材を多孔質体としたことを特徴とする色変換膜に係るものであり、とくに、上記の多孔質体が発泡体である、またこの発泡体が、原料樹脂に超臨界流体を含浸させ、圧力を急激に開放して作製される、微細気泡を有する樹脂発泡体である、上記構成の色変換膜に係るものである。
【００１１】
また、本発明は、発光層を含む少なくとも１層の有機薄膜層を陰極と陽極との間に挟持させた有機ＥＬ素子を発光素子とし、この素子の光取り出し面側に、上記構成の色変換膜が設けられていることを特徴とする発光装置に係るものである。
さらに、本発明は、上記構成の発光装置を具備したことを特徴とする面光源と、上記構成の発光装置を具備したことを特徴とする表示装置とを、提供できるものである。
【発明の効果】
【００１２】
このように、本発明は、発光素子からの光を色変換膜により波長の異なる光に変換できるとともに、色変換膜の構成材を多孔質体としたことにより、屈折率が低くなり、色変換膜での光取り出し効率を高めて高輝度化を達成できる。また、この色変換膜を備えることで、高輝度の発光装置やこれを用いた面光源および表示装置を提供できる。
【発明を実施するための最良の形態】
【００１３】
以下、本発明の実施形態を、図面に基づいて、説明する。
図１は、本発明の色変換膜が適用された発光装置を示す断面図である。
図１において、この発光装置１００は、ガラス基板からなる支持基板１上に、発光源としての有機ＥＬ素子２が設けられている。この有機ＥＬ素子２は、支持基板１上に形成された陰極である反射性電極３と、この反射性電極３に対向配設された陽極である透明電極４と、これら反射性電極３と透明電極４との間に挟持された少なくとも１層の有機薄膜層からなる発光層５とから構成されている。
【００１４】
透明電極４上には、充填材層６を介して、保護層７が設けられているとともに、青色、緑色、赤色にそれぞれ対応する青色のカラーフィルタ（ＢＣＦ）層８Ｂ、緑色の色変換膜（ＣＣＭ：Ｃｏｌｏｒ  Ｃｈａｎｇｅ  Ｍｅｄｉａ）層８Ｇ、赤色の色変換膜層８Ｒが、ブラックマスク層９中に埋設される状態で設けられている。ブラックマスク（ブラックマトリックス）９は、上記の層８Ｂ，８Ｇ，８Ｒの仕切りとして形成されている。
カラーフィルタ層８Ｂ、色変換膜層８Ｇ，８Ｒは、有機ＥＬ素子２からなる発光源から入射した光の色純度を高めたり光の波長を変換するため、上記発光源の光取り出し面側に配置されており、透明なガラス層１０で覆われている。実際には、ガラス層１０上にブラックマスク層９を設け、その間隙に上記の層８Ｂ，８Ｇ，８Ｒを形成し、その上に保護層７を形成するという方法にて、各層が設けられているとともに、これらが充填材層６を介して透明電極４に積層されている。
なお、上記の色変換膜層８Ｇおよび色変換膜層８Ｒの各光取り出し面側には、色純度を高めるためのカラーフィルタとして、緑色カラーフィルタ８１Ｇおよび赤色カラーフィルタ８１Ｒが、それぞれ、設けられている。
【００１５】
ここで、上記の色変換膜層８Ｇおよび色変換膜層８Ｒは、その構成材が多数の微細な孔をもった多孔質体からなり、とくにセル径が小さくセル密度の高い発泡体で構成されている。もちろん、発泡体に限らず、多孔質構造であればよく、とくに制限はない。具体的な多孔質体の製法としては、とくに制限されず、湿式凝固法、乾式凝固法、延伸法、相転換法、溶融法、焼結法などの各種の製膜法を採用できる。
セル径が小さくセル密度の高い発泡体を得るには、とくに、超臨界流体を利用した方法を採用するのが望ましい。具体的には、二酸化炭素、窒素などの不活性物質を高圧下に超臨界流体とし、これを原料樹脂に含浸させたのち、圧力を急激に開放することにより、微細気泡を有する樹脂発泡体を作製する方法である。
【００１６】
多孔質体を得る他の方法としては、下記（ａ）〜（ｈ）の方法がある。
（ａ）  加熱、光または電子線の照射により分解して窒素などのガスを発生する発泡物質をマトリクスとなる樹脂のワニスに分散または溶解させ、乾燥後、加熱、光または電子線の照射により気泡を発生させ、多孔質体を得る方法。
上記のマトリクス樹脂には、アクリル樹脂、ポリエステル樹脂、ウレタン樹脂、ポリカーボネート樹脂、それらの混合物や共重合体などが用いられる。また、発泡物質には、ジアゾ化合物、過酸化物、それらの混合物などが用いられる。
【００１７】
（ｂ）  樹脂モノマーに発泡物質を分散または溶解させ、重合後あるいは重合前または同時に加熱、光または電子線の照射により発泡させて、多孔質体を得る方法。
（ｃ）  重合による体積収縮率の大きい樹脂モノマーを使用して、その重合により空孔をつくり、多孔質体を得る方法。
（ｄ）  重合する際に体積の膨張率が極端に異なる２種類以上のモノマーを使用して、その共重合体を合成する際に発生する局部的な体積の収縮から微小な空孔を発生させて、多孔質体を得る方法。
【００１８】
（ｅ）  樹脂モノマーと相分離状態を示す材料とシリコンオイル、液晶などを混合して樹脂モノマーを重合させたのち、上記のシリコンオイル、液晶などを取り除いて、多孔質体を得る方法。
（ｆ）  米国特許第４４０２８２７号、同第４４３２９５６号、同第４６１０８６３号などの明細書に開示されているように、アルコキシシラン（シリコンアルコキシド、アルキルシリケートとも称される）の加水分解、重合反応によって得られるシリカ骨格からなる湿潤状態のゲル状化合物を、アルコールまたは二酸化炭素などの溶媒（分散媒）の存在下、この溶媒の臨界点以上の超臨界状態で乾燥することにより、多孔質体としてのシリカエアロゲルを得る方法。
【００１９】
（ｇ）  自己組織化で多孔質構造を得る方法として、アルミニウムに耐食性を付与するための表面処理被膜として古くから知られる、アルミニウムを酸性電解液中で陽極酸化することで５〜６００ｎｍの細孔を持った多孔質体を得る方法。
上記の陽極酸化に用いる電解液としては、アルミニウムの酸化物に溶媒作用のあるものであればよく、たとえば、シュウ酸のほか、硫酸、シュウ酸と硫酸の混合物、リン酸などの酸性電解液を用いることができる。
（ｈ）  高湿度環境下で高分子の非水溶性有機溶媒の希薄溶液をキャストすることで、多孔質体としてのハニカム構造を作製する方法。
【００２０】
このような多孔質体を構成する色変換膜層８Ｇの構成材には、有機ＥＬ素子２である発光体から発する青色ないし青緑色領域の色を吸収して、緑色領域の蛍光を発する蛍光色素（これには蛍光顔料も含まれる）が用いられる。
具体的には、２，３，５，６−１Ｈ，４Ｈ−テトラヒドロ−８−トリフルオロメチルキノリジン（９，９ａ，１−ｇｈ）クマリン（クマリン１５３）、３−（２′−ベンゾチアゾリル）−７−ジエチルアミノクマリン（クマリン６）、３−（２′−ベンゾイミダゾリル）−７−Ｎ，Ｎ−ジエチルアミノクマリン（クマリン７）、３−（２′−Ｎ−メチルベンゾイミダゾリル）−７−Ｎ，Ｎ−ジエチルアミノクマリン（クマリン３０）などのクマリン系色素、あるいはクマリン色素系染料であるベーシックイエロー５１、さらにはソルベントイエロー１１、ソルベントイエロー１１６などのナフタルイミド系色素などが挙げられる。そのほかに、各種染料（直接染料、酸性染料、塩基性染料、分散染料など）も、蛍光性があれば使用することができる。また、これらの蛍光色素などは、単独で用いてもよいし、必要により２種類以上を組み合わせて用いてもよい。
【００２１】
また、多孔質体を構成する色変換膜層８Ｒの構成材には、有機ＥＬ素子２である発光体から発する青色ないし青緑色領域の色を吸収して、赤色領域の蛍光を発する蛍光色素（これには蛍光顔料も含まれる）が用いられる。
具体的には、４−ジシアノメチレン−２−メチル−６−（ｐ−ジメチルアミノチリル）−４Ｈ−ピラン（ＤＣＭ）などのシアニン系色素、１−エチル−２−〔４−（ｐ−ジメチルアミノフェニル）−１，３−ブタジエニル〕−ピリジウム−パークロレート（ピリジン１）などのピリジン系色素、ローダミンＢ，ローダミン６Ｇ，ローダミン３Ｂ，ローダミン１０１，ローダミン１１０，スルホローダミン，ベーシックバイオレット１１，ベーシックレッド２などのローダミン系色素、あるいはオキサジン系色素などが挙げられる。そのほかに、各種染料（直接染料、酸性染料、塩基性染料、分散染料など）も、蛍光性があれば使用することができる。また、これらの蛍光色素などは、単独で用いてもよいし、必要により２種類以上を組み合わせて用いてもよい。
【００２２】
なお、上記の色変換膜層８Ｇまたは色変換膜層８Ｒにおいて、緑色領域または赤色領域の蛍光を発する蛍光色素は、これをポリメタクリル酸エステル，ポリ塩化ビニル，塩化ビニル−酢酸ビニル共重合樹脂，アルキッド樹脂，芳香族スルホンアミド樹脂，ユリア樹脂，メラミン樹脂，ベンゾグアナミン樹脂またはこれらの樹脂混合物などにあらかじめ練り込んで顔料化した、蛍光顔料としたものであってもよい。
また、上記の色変換膜層８Ｇまたは色変換膜層８Ｒには、その構成材中に、必要により酸素吸収剤を含有させてもよい。この酸素吸収剤としては、アルミニウム、鉄、ナトリウム、リチウム、バリウム、亜鉛などの金属、酸化第一銅や塩化第一鉄などの無機化合物、ヒドロキノン、アニリンなどの有機化合物が挙げられる。
【００２３】
カラーフィルタ８１Ｇ，８１Ｒは、色変換膜層８Ｇ，８Ｒにおける光の出射側に配置して、色純度を高めるためのものであり、色素のみからなるもの、または色素をバインダ樹脂に溶解もしくは分散させた固体状態のものが用いられる。色素は、単一種類のみを用いてもよいし、複数種類を混合した混合物としてもよい。
上記の色素には、ペリレン系顔料、レーキ顔料、アゾ系顔料、キナクリドン系顔料、アントラキノン系顔料、アントラセン顔料、イソインドリン系顔料、イソインドリノン系顔料、フタロシアニン系顔料、トリフェニルメタン系顔料、トリフェニルメタン系塩基性顔料、インダストロン系顔料、インドフェノール系顔料、シアニン系顔料、ジオキサジン系顔料などの中から、色変換膜層８Ｇ，８Ｒに応じたものが選択される。
【００２４】
有機ＥＬ素子２に用いられる有機材料、電極材料、層構成や各層の膜厚については、とくに限定はなく、従来技術による有機ＥＬ素子を適用することができる。発光層を含む有機薄膜層は、低分子系の材料を真空蒸着して形成してもよいし、高分子系の材料を塗布法などにより形成してもよく、とくに制限はない。
【００２５】
有機ＥＬ素子２の構成には、図１に示される陽極／発光層／陰極のほか、陽極／正孔輸送層／発光層／電子輸送層／陰極、陽極／正孔輸送層／電子輸送性発光層／陰極などが挙げられる。これらに制限されるものではなく、陽極界面に正孔注入層や、陰極界面に電子注入層を設けたり、再結合率を高めるための電子ブロック層、正孔ブロック層を挿入した構成としてもよい。基本的には、発光効率がより高くなる構成、材料、形成方法を選択すると、少ない消費電力で強度のＥＬ発光が得られ、色変換膜構成材の発光材料を効率良く励起発光でき、本発明の効果をより高めることができる。
【００２６】
電極材料についても、適宜最適のものを選択できる。通常の有機ＥＬ素子２において、陽極４には、酸化インジウム錫（ＩＴＯ）、酸化錫などの透明電極（透明導電膜）が用いられる。また、陰極３には、ＭｇとＡｇをおよそ１０：１の原子比で共蒸着したものや、Ｃａ電極、Ｌｉを微量ドープしたＡｌ電極などが、陰極の低仕事関数化による電子注入効率向上の観点から、応用されているが、とくに限定されない。
【００２７】
支持基板１には、ガラス基板のような透明性の有無に関わらず、一般的なものを使用できる。また、陽極を透明電極とするほか、たとえば、陰極として発光層界面から厚さ数ｎｍ〜十数ｎｍの透光性を維持できる薄さの金属電極を形成し、その後、ＩＴＯを形成するなどして、陰極を透明電極としてもよい。この場合、陰極側を光取り出し面とすることもでき、色変換膜層はこの光取り出し面側に設けられる。
また、特開２００１−３５６７０１号公報に示されているように、色変換膜と発光層との間にバンドパスフィルタを設け、発光素子からの励起光は透過し、色変換膜にて変換される光を反射させてもよい。こうすることで、励起光はロスせずに光取り出し側の逆方向に発光した光を正面方向に反射でき、輝度をより向上できる。
【００２８】
本発明の上記構成の発光装置１００では、有機ＥＬ素子２からの青色ないし青緑色領域の発光色を、カラーフィルタ層８Ｂを設けた部分では、上記発光色のまま鮮明に発光できるとともに、色変換膜層８Ｇを設けた部分では、上記発光色を吸収してこれを緑色の蛍光に変換して発光させることができ、また色変換膜層８Ｒを設けた部分では、上記発光色を吸収してこれを赤色の蛍光に変換して発光させることができる。
つまり、色変換膜法により、赤色、緑色および青色の三色のフルカラー化を実現でき、その際、色変換膜を多孔質体で構成したことにより、その変換効率にすぐれて、非常に高輝度の発光装置として機能させることができる。したがって、この発光装置を具備させることで、高輝度の面光源や表示装置を得ることができる。
【００２９】
また、上記図１に示す発光装置では、発光源として有機ＥＬ素子２を使用した例を示しているが、これに限定されず、たとえば、発光ダイオード、冷陰極管、無機エレクトロルミネッセンス素子、蛍光灯、白熱灯などであってもよい。
これら各種の発光源を使用した発光装置においても、各光源の光取り出し面側に、前記した本発明の多孔質体からなる色変換膜を、配置することにより、各光源から入射した光の波長を効率良く変換し、高輝度の発光を得ることができる。
【００３０】
つぎに、本発明の実施例を記載して、より具体的に説明する。ただし、本発明は、以下の実施例のみに限定されるものではない。
【実施例１】
【００３１】
＜色変換膜の作製＞
モノマーとしてアクリル酸誘導体を用い、この中に、クマリン１５３を１．０重量％と重合開始剤であり窒素ガスを発生するα、α′−アゾイソブチロニトリルを３．０重量％溶解し、これを基板上に塗布して、電子線照射により表面をゆるやかに硬化させたのち、基板を１１０℃で加熱することにより、樹脂を硬化させると同時に、樹脂中に微小な気泡を内在させた多孔質構造の色変換膜を作製した。
【００３２】
＜有機ＥＬ素子の作製＞
ガラス基板の面上に、ＩＴＯセラミックターゲット（Ｉｎ2 Ｏ3 ：ＳｎＯ2 ＝９０重量％：１０重量％）から、ＤＣスパッタリング法により、厚さが１００ｎｍのＩＴＯ膜を形成し、透明電極（陽極）を形成した。その後、フォトレジストを用い、ＩＴＯをエッチングして、発光面積が５mm×５mmとなるようにパターンを形成した。
超音波洗浄を行ったのち、低圧紫外線ランプを用いて、オゾン洗浄した。つぎに、励起光として青色発光を用いるため、文献〔Ｊｉｎｊｉ．ｋｉｄｏ  ｅｔａｌ．，Ｊｐｎ．Ｊ．Ａｐｐｌ．Ｐｈｙｓ．，Ｖｏｌ．３２，Ｐａｒｔ２，Ｎｏ．７Ａ，Ｌ９１７−Ｌ９２０（１９９３）〕に記載されている方法を参考にして、ＩＴＯ面上に、真空蒸着法により、下記のように有機薄膜層を順次形成した。
【００３３】
まず、正孔注入層として、下記の式（２）で表されるＣｕＰｃを蒸着速度０．３ｎｍ／ｓで１５ｎｍの厚さに形成した。つぎに、正孔輸送性青色発光層として、下記の式（３）で表されるＴＰＤを蒸着速度０．３ｎｍ／ｓで４０ｎｍの厚さに形成した。さらに、正孔ブロック層として、下記の式（４）で表されるＴＡＺを蒸着速度０．３／ｓで１５ｎｍの厚さに形成した。最後に、電子輸送層として、下記の式（５）で表されるＡｌｑを蒸着速度０．３ｎｍ／ｓで５０ｎｍの厚さに形成した。
【００３４】
その後、Ｍｇを１ｎｍ／ｓ、Ａｇを０．１ｎｍ／ｓの蒸着速度で共蒸着し、厚さが１０ｎｍのＭｇＡｇを形成したのち、ＭｇＡｇの酸化防止の観点から、さらにその上にＡｇを５０ｎｍの厚さに形成して、反射性電極（陰極）とした。真空蒸着装置から取り出したのち、陰極電極側に紫外線硬化性エポキシ樹脂を滴下し、その上にスライドガラスを被せ、十分にエポキシ樹脂が広がった時点で、高圧紫外線ランプを用いてエポキシ樹脂を硬化させ、素子を封止して、有機ＥＬ素子を作製した。
【００３５】
【化１】
2005327658.tif 000003
【００３６】
上記の有機ＥＬ素子の光取り出し面側、つまりガラス基板上に、前記の方法で作製した色変換膜を貼り合わせて、発光装置を作製した。１０ｍＡ／cm2 の電流密度で、素子に電流を通じたところ、緑色の発光が得られた。市販の輝度計（トプコン社製品名ＢＭ９）を用いて、正面輝度を測定したところ、１２９ｃｄ／ｍ2 であった。
【００３７】
比較例１
色変換膜の作製に際し、重合開始剤としてガスを発生しないテトラメチルチウラムジスルフィドを使用した以外は、実施例１に準じて、色変換膜を作製した。この色変換膜は、樹脂中に微小な気泡を含まない、非多孔質構造であった。
この色変換膜を用いた以外は、実施例１と同様にして、発光装置を作製した。１０ｍＡ／cm2 の電流密度で、素子に電流を通じたところ、緑色の発光が得られた。しかし、正面輝度は８０ｃｄ／ｍ2 となり、実施例１に比べて劣っていた。
【図面の簡単な説明】
【００３８】
【図１】本発明の色変換膜が適用された発光装置の一例を示す断面図である。
【符号の説明】
【００３９】
２  発光素子（有機ＥＬ素子）
３  反射性電極（陰極）
４  透明電極（陽極）
５  発光層（有機薄膜層）
８Ｇ，８Ｒ  色変換膜
８１Ｇ，８１Ｒ  カラーフィルタ
１００  発光装置
【図１】
2005327658.tif 000004